(57)【要約】【課題】作業環境および住居環境等において特に優れた環境安全性を有すると共に、層間密着性や耐擦過性に優れた化粧シートを提供する。【解決手段】基材シート２と、ベタインキ層３及び／又は絵柄インキ層４を有するインキ層１１と、接着剤層５と、透明樹脂層６と、表面保護層９とを少なくとも有し、当該各層を順次積層してなる化粧シート１において、インキ層１１、接着剤層５および表面保護層９の全ての塗工層を水性ウレタン樹脂を含有する水性塗工剤で形成することにより、上記課題を解決する。また、表面保護層９については、活性エネルギー線硬化性の無溶剤型塗工剤で形成することにより、上記課題を解決する。このとき、透明樹脂層６も溶融押出し塗工法で形成するので、揮発性物質の発生を極めて低減することができた。【選択図】      図１
2004291432.tif 000002
【特許請求の範囲】
【請求項１】
基材シートと、ベタインキ層及び／又は絵柄インキ層を有するインキ層と、接着剤層と、透明樹脂層と、表面保護層とを少なくとも有し、当該各層を順次積層してなる化粧シートにおいて、
前記インキ層、接着剤層および表面保護層が、水性ウレタン樹脂を含有する水性塗工剤で形成されていることを特徴とする化粧シート。
【請求項２】
基材シートと、ベタインキ層及び／又は絵柄インキ層を有するインキ層と、接着剤層と、透明樹脂層と、表面保護層とを少なくとも有し、当該各層を順次積層してなる化粧シートにおいて、
前記インキ層および接着剤層が水性ウレタン樹脂を含有する水性塗工剤で形成され、前記表面保護層が活性エネルギー線硬化性の無溶剤型塗工剤で形成されていることを特徴とする化粧シート。
【請求項３】
前記活性エネルギー線硬化性の無溶剤型塗工剤が、電子線照射または紫外線照射により硬化することを特徴とする請求項１または請求項２に記載の化粧シート。
【請求項４】
前記透明樹脂層と表面保護層との間にプライマー層が形成され、当該プライマー層が水性ウレタン樹脂を含有する水性塗工剤で形成されていることを特徴とする請求項２または請求項３に記載の化粧シート。
【請求項５】
前記基材シートの裏面に裏面プライマー層が形成され、当該裏面プライマー層が水性ウレタン樹脂を含有する水性塗工剤で形成されていることを特徴とする請求項１〜４のいずれか１項に記載の化粧シート。
【請求項６】
前記透明樹脂層が溶融押出し塗工法で形成されていることを特徴とする請求項１〜５のいずれか１項に記載の化粧シート。
【請求項７】
前記水性ウレタン樹脂は、前記水性塗工剤で形成された層中のバインダー成分の２５重量％以上となるように水性塗工剤に配合されることを特徴とする請求項１〜６のいずれか１項に記載の化粧シート。
【請求項８】
前記基材シートがポリオレフィン系エラストマーからなり、前記透明樹脂層がポリオレフィン系樹脂からなることを特徴とする請求項１〜７のいずれか１項に記載の化粧シート。
【請求項９】
前記透明樹脂層の表面側に凹凸模様が形成されていることを特徴とする請求項１〜８のいずれか１項に記載の化粧シート。
【請求項１０】
前記凹凸模様の凹陥部に着色層が形成されていることを特徴とする請求項９に記載の化粧シート。
【発明の詳細な説明】
【０００１】
【発明の属する技術分野】
本発明は、建築物の内装、建具の表面化粧、車両の内装等に用いられる化粧シートに関し、更に詳しくは、特に優れた環境安全性を有すると共に、層間密着性や耐擦過性に優れた化粧シートに関するものである。
【０００２】
【従来の技術】
建築物の内装、建具の表面化粧、車両の内装等に用いられる化粧シートとして、基材シート、ベタインキ層及び／又は絵柄インキ層からなるインキ層、接着剤層、透明樹脂層および表面保護層を順次積層させた化粧シートが一般に知られている。こうした化粧シートにおいては、インキ層および接着剤層を、トルエン、キシレン等の芳香族溶剤およびメチルエチルケトンや酢酸エチル等の脂肪族溶剤を含む溶剤系塗工剤により形成することが一般に行われている（例えば、特許文献１を参照）。
【０００３】
ところで、近年、建材等から放散される揮発性有機物質が原因とされるシックハウス症候群の発症件数が増えており、厚生労働省により特に危険性が高いとされる物質を指定物質として放散量の指針値化および総揮発性有機物質の放散量の指針値化が実施されている。
【０００４】
上述したトルエン、キシレン等の芳香族溶剤およびメチルエチルケトンや酢酸エチル等の脂肪族溶剤は有機性揮発物質（以下、ＶＯＣという。）であり、特にトルエン、キシレン等の芳香族溶剤はＰＲＴＲ法の指定化学物質や室内空気中化学物質の指針値策定物質として挙げられていることから、そうした芳香族溶剤やその他の溶剤の使用を減少させようという動きがある。
【０００５】
化粧シートの製造においても、溶剤系塗工剤に含まれるＶＯＣの揮発による化粧シート製造時の作業環境の問題や、化粧シートに残存したＶＯＣが一般の生活空間に供給される環境安全性の問題があり、ＶＯＣの使用を減少させて前記の問題を解決しようとする手段が種々提案されている。例えば、下記特許文献２には、インキ層や接着剤層を、ＶＯＣの含有を極力減少した水性塗工剤で形成することにより、上記の環境問題を解決することが記載されている。
【０００６】
【特許文献１】
特開平１１−１９８３０９号公報
【特許文献２】
特開２０００−６２９７０号公報
【０００７】
【発明が解決しようとする課題】
しかしながら、ベタインキ層、接着剤層、表面保護層等を水系塗工剤で形成した化粧シートは、ＶＯＣの揮発量や残存量を少なくすることができるので、上述した環境問題を解決するのに有効であるものの、化粧シートを構成する基材シートと透明樹脂層との層間密着性に劣るものが多く、必ずしも十分な密着性を有しているとは言い得ないものであった。
【０００８】
本発明は、上述の問題を解決すべくなされたものであって、その目的は、作業環境および住居環境等において特に優れた環境安全性を有すると共に、層間密着性や耐擦過性に優れた化粧シートを提供することにある。
【課題を解決するための手段】
上記課題を解決するための本発明の第１形態に係る化粧シートは、基材シートと、ベタインキ層及び／又は絵柄インキ層を有するインキ層と、接着剤層と、透明樹脂層と、表面保護層とを少なくとも有し、当該各層を順次積層してなる化粧シートにおいて、前記インキ層、接着剤層および表面保護層が、水性ウレタン樹脂を含有する水性塗工剤で形成されていることを特徴とする。
【０００９】
この発明によれば、化粧シートを構成する全ての塗工層が水性塗工剤で形成され、特に化粧シートの最表面となる表面保護層も水性塗工剤で形成されるので、作業環境におけるＶＯＣの揮発量および化粧シート中のＶＯＣ残存量を減少させることができる。その結果、化粧シート製造時における作業環境の安全性や生活空間での環境安全性をより向上させることができる。また、水性塗工剤で形成されるウレタン樹脂層の作用により、水性塗工剤で形成された各層と、基材シートおよび透明樹脂層との密着性を向上させることができると共に、表面保護層の作用による耐擦過性を向上させることができる。
【００１０】
また、上記課題を解決するための本発明の第２形態に係る化粧シートは、基材シートと、ベタインキ層及び／又は絵柄インキ層を有するインキ層と、接着剤層と、透明樹脂層と、表面保護層とを少なくとも有し、当該各層を順次積層してなる化粧シートにおいて、前記インキ層および接着剤層が水性ウレタン樹脂を含有する水性塗工剤で形成され、前記表面保護層が活性エネルギー線硬化性の無溶剤型塗工剤で形成されていることを特徴とする。
【００１１】
この発明によれば、化粧シートを構成する全ての塗工層が、溶媒系塗工剤以外の水性塗工剤と無溶剤型塗工剤で形成され、特に化粧シートの最表面となる表面保護層が水性塗工剤で形成されるので、作業環境におけるＶＯＣの揮発量および化粧シート中のＶＯＣ残存量を減少させることができる。その結果、化粧シート製造時における作業環境の安全性や生活空間での環境安全性をより向上させることができる。また、水性塗工剤で形成されるウレタン樹脂層の作用により、水性塗工剤で形成された各層と、基材シートおよび透明樹脂層との密着性を向上させることができる。
【００１２】
この第２形態の化粧シートにおいて、前記活性エネルギー線硬化性の無溶剤型塗工剤が、電子線照射または紫外線照射により硬化することが好ましい。
【００１３】
また、第２形態の化粧シートにおいて、前記透明樹脂層と表面保護層との間にプライマー層が形成され、当該プライマー層が水性ウレタン樹脂を含有する水性塗工剤で形成されていることが好ましい。
【００１４】
この発明によれば、活性エネルギー線硬化性の無溶剤型塗工剤からなる表面保護層の下地層となるように透明樹脂層上に形成されるプライマー層は、その表面保護層の硬化持の収縮を吸収する作用（追従性）を有するので、表面保護層と透明樹脂層との密着性を向上させることができる。また、プライマー層用の水性塗工剤に含有するウレタン樹脂の作用により、表面保護層と透明樹脂層との密着性を向上させることができる。
【００１５】
本発明の化粧シートにおいては、前記基材シートの裏面に裏面プライマー層が形成され、当該裏面プライマー層が水性ウレタン樹脂を含有する水性塗工剤で形成されていることが好ましい。
【００１６】
この発明によれば、化粧シートの裏側の最表面となる裏面プライマー層も水性塗工剤で形成されるので、作業環境におけるＶＯＣの揮発量および化粧シート中のＶＯＣ残存量を減少させることができる。
【００１７】
本発明に化粧シートにおいては、前記透明樹脂層が溶融押出し塗工法で形成されていることが好ましく、また、前記水性ウレタン樹脂は、前記水性塗工剤で形成された層中のバインダー成分の２５重量％以上となるように水性塗工剤に配合されることが好ましい。
【００１８】
この発明によれば、水性塗工剤で形成された層と、基材シートおよび透明樹脂層との密着性をより一層向上させることができる。
【００１９】
本発明の好ましい態様としては、前記基材シートがポリオレフィン系エラストマーからなり、前記透明樹脂層がポリオレフィン系樹脂からなること、前記透明樹脂層の表面側に凹凸模様が形成されていること、および、前記凹凸模様の凹陥部に着色層が形成されていること、が好ましい。
【００２０】
【発明の実施の形態】
以下、本発明を図面に基づき詳細に説明する。
【００２１】
図１は、本発明の化粧シート１の層構成の一例を示す断面図である。図１に示す本発明の化粧シート１は、基材シート２、ベタインキ層３、絵柄インキ層４、接着剤層５、透明樹脂層６、凹凸模様７、着色層８、表面保護層９が順次積層された形態であり、基材シート２の裏面には裏面プライマー層１０を更に備えている。
【００２２】
（基材シート）
基材シート２は、化粧シート１における必須の構成であり、オレフィン系樹脂を好ましく適用できるがその種類は限定されない。例えば、（イ）主原料がハードセグメントとしての高密度ポリエチレン又はポリプロピレンのいずれかからなり、これにソフトセグメントとしてのエラストマー及び無機充填剤を添加してなる混合物を基材シート２に用いることができる。また、（ロ）特開平９−１１１０５５号公報、特開平５−７７３７１号公報、特開平７−３１６３５８号公報等に記載されるエチレン−プロピレン−ブテン共重合体を基材シート２に用いることもできる。また、（ハ）特公平６−２３２７８号公報記載のハードセグメントであるアイソタクチックポリプロピレンとソフトセグメントとしてのアタクチックポリプロピレンとの混合物を基材シート２に用いることもできる。
【００２３】
前記（イ）のオレフィン系樹脂におけるハードセグメントとしての高密度ポリエチレンとしては、好ましくは、比重が０．９４〜０．９６のポリエチレンであって、低圧法で得られる結晶化度が高く、分子に枝分かれ構造の少ない高分子である高密度ポリエチレンが用いられる。また、ハードセグメントとしてのポリプロピレンとしては、好ましくは、アイソタクチックポリプロピレンが用いられる。
【００２４】
前記（イ）のソフトセグメントとしてのエラストマーとしては、ジエン系ゴム、水素添加ジエン系ゴム、オレフィンエラストマー等が用いられる。水素添加ジエン系ゴムは、ジエン系ゴム分子の二重結合の少なくとも一部分に水素原子を付加させてなるもので、ポリオレフィン系樹脂の結晶化を抑えて、その柔軟性を向上させる。ジエン系ゴムとしては、イソプレンゴム、ブタジエンゴム、ブチルゴム、プロピレン・ブタジエンゴム、アクリロニトリル・ブタジエンゴム、アクリロニトリル・イソプレンゴム、スチレンブタジエンゴム等がある。オレフィンエラストマーとしては、２種類又は３種類以上のオレフィンと共重合しうるポリエンを少なくとも１種類加えた弾性共重合体であり、オレフィンとしてはエチレン、プロピレン、α−オレフィン等が使用され、ポリエンとしては、１，４ヘキサジエン、環状ジエン、ノルボルネン等が使用される。好ましいオレフィンエラストマーとしては、例えばエチレン−プロピレン共重合体ゴム、エチレン−プロピレン−非共役ジエンゴム、エチレン−ブタジエン共重合体ゴム等のオレフィンを主成分とする弾性共重合体が挙げられる。なお、これらのエラストマーは、必要に応じて有機過酸化物、硫黄等の架橋剤を用いて、過重架橋させてもよい。
【００２５】
これらエラストマーの添加量としては、１０〜６０重量％、好ましくは３０重量％程度である。１０重量％より低いと一定荷重伸度の変化が急峻になり過ぎ、また、破断時伸度、耐衝撃性、易接着性の低下が生じ、６０重量％より高いと透明性、耐候性および耐クリープ性の低下が生ずる。
【００２６】
前記（イ）の無機充填剤としては、炭酸カルシウム、硫酸バリウム、クレー、タルク等の平均粒径０．１〜１０ミクロン程度の粉末が用いられる。添加量としては、１〜６０重量％程度、好ましくは５〜３０重量％程度である。１重量％未満では耐クリープ変形性及び易接着性の低下が生じ、６０重量％を超えると破断時伸度及び耐衝撃性の低下が生じる。
【００２７】
前記（ロ）のオレフィン系樹脂としては、エチレン・プロピレン・ブテン共重合体樹脂からなる熱可塑性エラストマーが用いられる。ここで、ブテンとしては、１ブテン、２ブテン、イソブチレンの３種の構造異性体のいずれも用いることができる。共重合体としては、ランダム共重合体であって、非晶質の部分を一部含む。
【００２８】
上記エチレン・プロピレン・ブテン共重合体樹脂の好ましい具体例としては、次の（ａ）〜（ｃ）が挙げられる。
【００２９】
（ａ）特開平９−１１１０５５号公報に記載されるエチレン、プロピレン及びブテンの３元共重合体によるランダム共重合体。単量体成分の重量比率はプロピレンが９０重量％以上であり、メルトフローレートは、２３０°Ｃ、２．１６ｋｇの条件下で１〜５０ｇ／１０分であることが好ましい。このような３元ランダム共重合体１００重量部に対して、上記ランダム共重合体は、燐酸アリールエステル化合物を主成分とする透明造核剤を０．０１〜５０重量部、炭素数を１２〜２２の脂肪酸アミド０．００３〜０．３重量部を溶融混練してなるものである。（ｂ）特開平５−７７３７１号公報に記載されるエチレン、プロピレン及びブテンの３元共重合体であって、プロピレン重量比率が５０重量％以上の非晶質重合体２０〜１００重量％に、結晶質ポリプロピレンを８０〜０重量％添加してなるエチレン・プロピレン・ブテン共重合体。（ｃ）特開平７−３１６３５８号公報に記載されるエチレン、プロピレン、１ブテンの３元共重合体であって、プロピレン及び／又は１ブテン含有率が５０重量％以上の低結晶質重合体２０〜１００重量％に、アイソタクチックポリプロピレン等の結晶性ポリオレフィン８０〜０重量％を混合した組成物に対して、Ｎアシルアミノ酸アミン塩、Ｎアシルアミノ酸エステル等の油ゲル化剤を０．５重量％添加したエチレン・プロピレン・ブテン共重合体。
【００３０】
上記（ａ）〜（ｃ）のエチレン・プロピレン・ブテン共重合体樹脂は、単独で用いてもよいし、該エチレン・プロピレン・ブテン共重合体樹脂に必要に応じてさらに他のポリオレフィン樹脂を混合して用いてもよい。
【００３１】
前記（ハ）のオレフィン系樹脂としては、特公平６−２３２７８号公報記載の（Ａ）ソフトセグメントとして数平均分子量Ｍｎが２５０００以上、且つ重量平均分子量Ｍｗと数平均分子量Ｍｎとの比Ｍｗ／Ｍｎ≦７の沸騰ヘプタンに可溶なアタクチックポリプロピレン１０〜９０重量％と、（Ｂ）ハードセグメントとしてのメルトインデックスが０．１〜４ｇ／１０分の沸騰ヘプタン不溶性のアイソタクチックポリプロピレン９０〜１０重量％との混合物からなる軟質ポリプロピレンが挙げられる。
【００３２】
上記（ハ）のオレフィン系熱可塑性エラストマーの中でも、アイソタクチックポリプロピレンとアタクチックポリプロピレンの混合物からなり、且つアタクチックポリプロピレンの重量比率が５〜５０重量％のものが好ましく、アタクチックポリプロピレンの重量比率が２０〜４０重量％のものが特に好ましい。アタクチックポリプロピレンの重量比率が５重量％未満ではエンボス加工をしたり、３次元形状や凹凸形状の物品に成形加工する際にネッキングによる不均一なシートの変形や、その結果としての皺、絵柄の歪み等が生ずる。一方、アタクチックポリプロピレンの重量比率が５０重量％を超えると、シート自体が変形し易くなり、シートを印刷機に通した時にシートが変形し、インキ層１１の絵柄の歪み、多色刷の場合に見当が合わなくなる等の不良が発生しやすくなり、成形時においてはシートが破れ易くなる。
【００３３】
基材シート２を形成する上述のオレフィン系樹脂中には、必要に応じて、着色剤、熱安定剤、難燃剤、紫外線吸収剤、ラジカル捕捉剤等が添加される。
【００３４】
着色剤としては、チタン白、亜鉛華、べんがら、朱、群青、コバルトブルー、チタン黄、黄鉛、カーボンブラック等の無機顔料、イソインドリノン、ハンザイエローＡ、キナクリドン、パーマネントレッド４Ｒ、フタロシアニンブルー等の有機顔料あるいは染料、アルミニウム、真鍮等の箔粉からなる金属顔料、二酸化チタン被覆雲母、塩基性炭酸亜鉛等の箔粉からなる真珠光沢顔料等が用いられる。また、必要に応じて、無機充填剤を添加してもよく、炭酸カルシウム、硫酸バリウム、クレー、タルク、シリカ（二酸化ケイ素）、アルミナ（酸化アルミニウム）等の粉末等が挙げられ、その添加量は、通常、５〜６０重量％である。着色剤は、基材シート２に化粧シート１として必要な色彩を持たせるために添加され、透明着色と不透明（隠蔽）着色のいずれでも構わないが、一般的には被着体１５を隠蔽するために不透明着色が好ましい。
【００３５】
熱安定剤としては、フェノール系、サルファイト系、フェニルアルカン系、フィスファイト系、アミン系等公知のものが使用でき、熱加工時の熱変色等の劣化の防止の向上を図る場合に用いられる。難燃剤は、難燃性を付与する場合に添加され、水酸化アルミニウム、水酸化マグネシウムなどの粉末が用いられる。紫外線吸収剤は、樹脂により良好な耐候性（耐光性）を付与するためのものであり、ベンゾトリアソール、ベンゾフェノン、サリチル酸エステル等の有機物、または、０．２μｍ径以下の微粒子状の酸化亜鉛、酸化セリウム、酸化チタン等の無機物が用いられる。その他に、ベンゾトリアゾール骨格にアクリロイル基又はメタクリロイル基を導入した反応型紫外線吸収剤も用いられる。尚、これらの紫外線吸収剤の添加量は、通常０．５〜１０重量％程度である。ラジカル捕捉剤は、紫外線による劣化を更に防止し、耐候性を向上させるためのものであり、ビス−（２，２，６，６−テトラメチル−４−ビペリジニル）セバケート、ビス−（Ｎ−メチル−２，２，６，６−テトラメチル−４−ビペリジニル）セバケート、その他、例えば特公平４−８２６２５号公報に開示されている化合物等のヒンダード系ラジカル捕捉剤、ビペリジニル系ラジカル捕捉剤等が使用される。
【００３６】
基材シート２は、上述した材料を任意に選択してブレンドしたものをカレンダー加工等の常用の方法により製膜して得ることができる。基材シート２の厚みは５０〜２００μｍ、好ましくは１００μｍ程度である。
【００３７】
化粧シート１の表面側（透明樹脂層６側）における基材シート２の表面には、易接着層の塗布、コロナ放電処理、プラズマ処理、オゾン処理等の易接着処理を施すことが好ましい。易接着層（プライマー層またはアンカー層ともいう。）としては、アクリル樹脂、塩化ビニルー酢酸ビニル共重合体、ポリエステル樹脂、ウレタン樹脂、塩素化ポリプロピレン、塩化ポリエチレンを使用することができる。
【００３８】
なお、上述したポリオレフィン系樹脂からなる基材シート２の他に、ポリエステルやビニロン等の有機樹脂等を用いた織布または不織布、ポリ塩化ビニル、ポリ塩化ビニリデン、ポリビニルアルコール、エチレン−酢酸ビニル共重合体、エチレン−ビニルアルコール共重合体等のビニル系樹脂、ポリエチレンテレフタレート、ポリブチレンテレフタレート等のポリエステル樹脂、ポリメタクリル酸メチル、ポリアクリル酸メチル、ポリメタクリル酸エチル等のアクリル樹脂、ポリスチレン、アクリロニトリル・ブタジエン−スチレン共重合体（ＡＢＳ）、三酢酸セルロース、セロハン、ポリカーボネート等の樹脂からなるシートまたはフィルムを用いることも可能である。また、薄葉紙、クラフト紙、チタン紙、リンター紙、板紙、石膏ボード紙、上質紙、コート紙、アート紙、硫酸紙、グラシン紙、パーチメント紙、パラフィン紙等の紙、あるいは、そうした紙にポリ塩化ビニルをゾル塗工またはドライラミネートしたいわゆるビニル壁紙原反を用いることができる。また、硝子繊維、石綿、チタン酸カリウム繊維、アルミナ繊維、シリカ繊維、炭素繊維等の無機質繊維からなるシートまたはフィルムを用いることも可能である。また、アルミニウム、鉄、ステンレス鋼、銅等の金属箔等を用いることもできる。さらに、こうした各基材材料を複数積層させたものを、基材シート２として用いることも可能である。
【００３９】
（インキ層）
インキ層１１は、化粧シート１における必須の層であり、ベタインキ層３及び／又は絵柄インキ層４から構成される。
【００４０】
ベタインキ層３は、図１に示すように、基材シート２の地肌の隠蔽等の目的で設けられ、通常は模様のない全ベタ状の着色層として形成される。絵柄インキ層４は、一般に、図形、文字、記号、色彩、それらの組み合わせ等により、木目模様、石目模様、布目模様、皮絞模様、幾何学図形等からなる模様ないし色彩を有し、ベタインキ層３上に、平面状、凹凸状、凸状（図１を参照。）の層として形成される。なお、絵柄インキ層４がベタインキ層３の作用を兼ねる場合もあり、この場合には絵柄インキ層４がベタインキ層３となる。
【００４１】
ベタインキ層３及び／又は絵柄インキ層４からなるインキ層１１は、基材シート２表面の全面に設けても部分的に設けても何れでもよい。また、インキ層１１は、図１に示すように、基材シート２の表面全面に設けたべタインキ層３と、そのベタインキ層３の表面に部分的に設けた絵柄インキ層４とから構成することもできる。
【００４２】
本発明においては、ベタインキ層３及び／又は絵柄インキ層４からなるインキ層１１の全てが、水性ウレタン樹脂を必須の樹脂成分（以下、樹脂成分ともいう。）として含有する水性塗工剤で形成される。すなわち、本発明においては、水性ウレタン樹脂を樹脂成分として含有する水性塗工剤を使用し、その水性塗工剤を塗布・乾燥してベタインキ層３及び／又は絵柄インキ層４からなるインキ層１１の全てを形成する。こうした水性塗工剤は、ＶＯＣの使用を減少させるので、作業環境中または生活空間中へのＶＯＣの発生を抑制することができ、作業環境の安全性や生活空間の安全性をより向上させることができる。さらに、その水性塗工剤で形成されたを構成する樹脂成分が水性ウレタン樹脂であるので、基材シート２との層間密着性を向上させることができる。
【００４３】
水性ウレタン樹脂でインキ層１１を形成することにより層間密着性が向上する理由は、形成されたウレタン樹脂層が柔軟性と追従性を併せもち、かつ、層中の内部凝集力が高いことであると推察される。この理由は、後述の接着剤層５をウレタン樹脂で形成した場合も同じである。
【００４４】
ベタインキ層用水性塗工剤や絵柄インキ用水性塗工剤に含有させる水性ウレタン樹脂としては、１液性のものであっても２液性のものであってもよく、特に限定されない。１液性の水性ウレタン樹脂を含有する水性塗工剤は、分子末端にイソシアネート基を有したプレポリマーを必須成分とし、水または水とアルコール等とからなる混合溶媒に溶解または均一に分散させて調整した１液型湿気硬化ウレタン樹脂等を好ましく挙げることができる。また、２液性の水性ウレタン樹脂を含有する水性塗工剤は、水性ウレタン樹脂の主剤となるポリオールと、１分子中に少なくとも２個以上のイソシアネート基を持つ水性化合物からなる架橋剤とを、水または水とアルコール等とからなる混合溶媒に溶解または均一に分散させて調整した２液性の水性ウレタン樹脂等を挙げることができる。これらのうち、架橋剤を含有する２液性の水性ウレタン樹脂は、基材シート２との層間密着性をより一層向上させることができるのでより好ましく使用される。
【００４５】
これらの各水性ウレタン樹脂において、ポリイソシアネート化合物とイソシアネート基と反応し得る活性水素を分子中に２個以上含有する含有化合物、また、必要に応じて、親水性原子団又は中和により親水性となりうる原子団を有する化合物から製造される。
【００４６】
ポリイソシアネート化合物としては、例えば２，４−トリレンジイソシアネート、２，６−トリレンジイソシアネート、ｍ−フェニレンジイソシアネート、ｐ−フエニレンジイソシアネート、４，４’−ジフェニルメタンジイソシアネート、２，４’−ジフェニルメタンジイソシアネート、２，２’−ジフェニルメタンジイソシアネート、３，３’−ジメチル−４，４’−ビフェニレンジイソシアネート、３，３’−ジメトキシ−４，４’−ビフエニレンジイソシアネート、３，３’−ジクロロ−４，４’−ビフェニレンジイソシアネート、１，５−ナフタレンジイソシアネート、１，５−テトラヒドロナフタレンジイソシアネート、テトラメチレンジイソシアネート、１，６−ヘキサメチレンジイソシアネート、ドデカメチレンジイソシアネート、トリメチルヘキサメチレンジイソシアネート、１，３−シクロヘキシレンジイソシアネート、１，４−シクロヘキシレンジイソシアネート、キシリレンジイソシアネート、テトラメチルキシリレンジイソシアネート、水素添加キシリレンジイソシアネート、リジンジイソシアネート、イソホロンジイソシアネート、４，４’−ジシクロヘキシルメタンジイソシアネート、３，３’−ジメチル−４，４’−ジシクロヘキシルメタンジイソシアネート等が挙げられる。
【００４７】
イソシアネート基と反応し得る活性水素を分子中に２個以上含有する化合物としては、例えば、エチレングリコール、プロピレングリコール、１，４−ブチレングリコール、１，３−ブチレングリコール、ブテンジオール、メチル  −１，５−ペンタンジオール、ヘキサンジオール、シクロヘキサンジオール、シクロヘキサンジメタノール、ビスフェノールＡ、ビスフェノールＦ、ジエチレングリコール、ジプロピレングリコールなどの低分子量ジオール、グリセリン、トリメチロールプロパン、ペンタエリスリトール、ジペンタエリスリトールなどの他官能ポリオール、ポリエチレン−ポリプロピレングリコール、ポリエステルポリオール、ポリエーテルポリオール、ポリカーボネートポリオール、ポリアセタールポリオール、ポリアクリルポリオール、ポリエステルアミドポリオール、ポリチオエーテルポリオール、ポリエーテルエステルポリオール、ポリオレフィンポリオール、動植物系ポリオール等が挙げられる。
【００４８】
親水性原子団又は中和により親水性となりうる原子団としては、例えば、カルボキシル基、スルホン酸基、スルホネート基、第３級アミノ基、第４級アミノ基あるいはエチレンオキサイドの繰り返し単位等が挙げられ、各水性ウレタン樹脂の製造時に共重合することができる。また、中和剤としては中和あるいはイオン化できるものであれば特に制限はないが、例えば、水酸化ナトリウム、水酸化カリウム等の不揮発性塩基；トリメチルアミン、トリエチルアミン、トリエタノールアミン等の三級アミン類、アンモニア等の揮発性塩基；塩酸、硫酸、硝酸等の無機酸；蟻酸、酢酸、乳酸、クエン酸、酒石酸等の有機酸；塩化メチル、臭化メチル、ジメチル硫酸、ジエチル硫酸、塩化ベンジル、ｐ−ニトロベンジルクロライド、臭化ベンジル、エチレンクロルヒドリン、エチレンブロムヒドリン、エピクロルヒドリン、ブロムブタン等の４級化剤が挙げられる。
【００４９】
また、架橋剤であるイソシアネート基含有化合物としては、水または水とアルコール等とからなる混合溶媒に溶解または均一に分散する水分散性のものであれば特に限定されないが、実用上効果的な水性化合物としては、多価イソシアネートを親水性処理したものが好ましく用いられる。
【００５０】
親水性処理される多価イソシアネートとしては、例えば、ジイソシアネート化合物と活性水素基含有化合物との反応による末端イソシアネート基含有化合物、あるいはジイソシアネート化合物の反応による末端イソシアネート基含有化合物等にさらに親水性基を導入した化合物を挙げることができる。
【００５１】
ジイソシアネート化合物と活性水素基含有化合物との反応による末端イソシアネート基含有化合物、あるいはジイソシアネート化合物の反応による末端イソシアネート基含有化合物等の例としては、ウレタン構造をもつ末端イソシアネート基含有化合物、ウレア構造をもつ末端イソシアネート基含有化合物、ウレトジオン構造をもつ末端イソシアネート基含有化合物、イソシアヌレート構造をもつ末端イソシアネート基含有化合物、カルボジイミド構造をもつ末端イソシアネート基含有化合物、ウレトンイミン構造をもつ末端イソシアネート基含有化合物、ビウレット構造をもつ末端イソシアネート基含有化合物、アロファネート構造をもつ末端イソシアネート基含有化合物およびこれらの混合物等が挙げることができ、特に、イソシアヌレート構造をもつ末端イソシアネート基含有化合物およびビウレット構造をもつ末端イソシアネート基含有化合物が好ましい。
【００５２】
上記ジイソシアネート化合物の例としては、フェニレンジイソシアネート、トリレンジイソシアネート、キシレンジイソシアネート、テトラメチルキシレンジイソシアネート、ナフチレンジイソシアネート、ジフェニルメタンジイソシアネート等およびこれらの異性体からなる芳香族ジイソシアネート、１，６−ヘキサメチレンジイソシアネート、１，１２−ドデカンジイソシアネート等の脂肪族イソシアネート、シクロヘキサンジイソシアネート、シクロヘキシルメタンジイソシアネート、イソホロンジイソシアネート、水添キシレンジイソシアネート、１，４−ジイソシアネートシクロヘキサン等の脂環式ジイソシアネートおよびこれらの混合物等が挙げることができ、特に脂肪族、脂環式およびこれらの混合物が好ましい。
【００５３】
２液性の水性ウレタン樹脂を用いた場合における樹脂成分と架橋剤成分との比は、樹脂成分：架橋剤成分＝１００：２〜１００：２００であり、特に１００：１０〜１００：５０が好ましい。
【００５４】
上記の水性塗工剤を構成する水性ウレタン樹脂は、ウレタン樹脂成分を、溶解、エマルション化、マイクロカプセル化またはその他の方法で水性化することにより得ることができる。なお、本発明において「水性の樹脂」というときは、本来的に水溶性の樹脂、水溶性処理された樹脂、本来的に水分散性の樹脂、水分散性処理された樹脂等をいう。
【００５５】
また、水性塗工剤として、水性ウレタン樹脂と他の水性樹脂とを混合したものを用いることもできる。他の水性樹脂としては、ポリエステル、ポリアクリレート、ポリビニルアセテート、ポリブタジエン、ポリ塩化ビニル、塩素化ポリプロピレン、ポリエチレン、ポリスチレン、ポリスチレン−アクリレート共重合体、ロジン誘導体、スチレン−無水マレイン酸共重合体のアルコール付加物、セルロース系樹脂なども併用できる。より具体的には、例えば、ポリアクリルアミド系樹脂、ポリ（メタ）アクリル酸系樹脂、ポリエチレンオキシド系樹脂、ポリＮ−ビニルピロリドン系樹脂、水溶性ポリエステル系樹脂、水溶性ポリアミド系樹脂、水溶性アミノ系樹脂、水溶性フェノール系樹脂、その他の水溶性合成樹脂；ポリヌクレオチド、ポリペプチド、多糖類等の水溶性天然高分子；等も使用することができる。また、例えば、天然ゴム、合成ゴム、ポリ酢酸ビニル系樹脂、（メタ）アクリル系樹脂、ポリ塩化ビニル系樹脂、ポリウレタン−ポリアクリル系樹脂変性ないし混合樹脂、その他の樹脂を使用することもできる。上記のような樹脂は一種または二種以上使用される。また、アクリル酸エステル、メタクリル酸エステル、ヒドロキシエチルアクリレート、ヒドロキシエチルメタクリレート等の（メタ）アクリル系モノマー；アクリロニトリル、メタクリルニトリル等のニトリル系モノマー；アクリルアミド、メタクリルアミド等のアミド系モノマー；それらのアミド系モノマーのＮ−アルコキシ置換体やＮ−メチロール置換体；スチレン、ビニルトルエン、α−メチルスチレン、ジビニルベンゼン等のスチレン系モノマー；ジアリルフタレート、アリルグリジジルエーテル、トリアリルイソシアヌレート等のアリル系モノマー；酢酸ビニル、Ｎ−ビニルピロリドン等の重合性二重結合を有するモノマー；等の一種又は二種以上と、カルボキシル基を有するアクリル酸、メタクリル酸、マレイン酸、無水マレイン酸、フマール酸、イタコン酸、その他等の不飽和カルボン酸の一種ないしそれ以上との共重合体からなるアルカリ溶液可溶性（メタ）アクリル系共重合体を使用することもできる。
【００５６】
水性ウレタン樹脂とそれ以外の種類の樹脂とを混合した水性塗工剤においては、その水性塗工剤を塗布・乾燥して得られた層中のバインダー成分中のウレタン樹脂が２５重量％以上含有するように、水性ウレタン樹脂とそれ以外の種類の樹脂とを混合しておくことが好ましく、５０重量％以上であることがより好ましい。層中のバインダー成分中のウレタン樹脂の含有量が２５重量％未満では、ウレタン樹脂による層間密着性の向上作用が不十分となり、基材シート２との密着性を改善することができない場合がある。一方、層中のウレタン樹脂の含有量の上限は特に限定されないが、全てウレタン樹脂からなる場合を含めて、その上限は１００重量％である。
【００５７】
特に、水性ウレタン樹脂と水性アクリル樹脂との混合樹脂でインキ層１１を形成する場合においては、その水性塗工剤を塗布・乾燥して得られた層中のバインダー成分中のウレタン樹脂が２５重量％以上１００重量％未満含有するように、ウレタン樹脂とアクリル樹脂とを混合しておくことが望ましく、５０重量％〜９５重量％であることがより好ましい。
【００５８】
水性塗工剤の溶媒である水は、従来より水性塗工剤に使用されているグレードの工業用水が使用される。また、水とアルコール等とからなる混合溶媒を、水性塗工剤の溶媒として使用することもできる。そうした混合溶媒を構成するアルコール等としては、エタノール、イソプロピルアルコール、Ｎ−プロピルアルコール等の低級アルコール、グリコール類およびそのエステル類等を挙げることができる。なお、これら低級アルコール、グリコール類およびそのエステル類等の溶媒は、水性塗工剤の流動性改良、被塗工体である基材シート２への濡れの向上、乾燥性の調整等の目的で使用されるものであり、その目的に応じてその種類、使用量等が決定される。本発明で使用される水性塗工剤は、ベンゼン、トルエン、キシレン等の危険性の高い芳香族炭化水素系の有機性揮発物質が用いられておらず、また、その他の有機溶剤の使用も抑えているので、ＶＯＣの発生を減少させることができる。
【００５９】
水とアルコール等とからなる混合溶媒においては、それらの配合割合を、水：アルコール等（例えば、イソプロピルアルコール、メタノール、エタノール、ｎプロピルアルコール等が挙げられる。）＝２０：８０〜１００：０の範囲で調整できる。
【００６０】
ベタインキ層３や絵柄インキ層４に使用される水性塗工剤には、着色顔料や染料等の着色剤が配合される。また、ワックス類、分散剤、消泡剤、レベリング剤、安定剤、充填剤、潤滑剤、滑剤、その他等の添加剤を任意に添加し、水または水とアルコール等とからなる水性の混合溶媒を使用し、ミキサー等で十分に混合して、水性塗工剤が調整される。
【００６１】
着色顔料としては、通常使用される有機または無機系の顔料を使用することができる。こうした着色顔料のうち、黄色顔料としては、モノアゾ、ジスアゾ、ポリアゾ等のアゾ系顔料、イソインドリノン等の有機顔料、黄鉛、黄色酸化鉄、カドミウムイエロー、チタンイエロー、アンチモン黄等の無機顔料を使用することができる。また、赤色顔料としては、モノアゾ、ジスアゾ、ポリアゾ等のアゾ系顔料、キナクリドン等の有機顔料、弁柄、朱、カドミウムレッド、クロムバーミリオン等の無機顔料を使用することができる。また、青色顔料としては、フタロシアニンブルー、インダスレンブルー等の有機顔料、紺青、群青、コバルトブルー等の無機顔料を使用することができる。また、黒色顔料としては、アニリンブラック等の有機顔料、カーボンブラック等の無機顔料を使用することができる。また、白色顔料としては、二酸化チタン、亜鉛華、三酸化アンチモン等の無機顔料を使用することができる。また、シリカ等のフィラー、有機ビーズ等の体積顔料、中和剤、界面活性剤等を任意に含有させることができる。
【００６２】
ベタインキ層３や絵柄インキ層４は、上述した水性塗工剤を塗工または印刷等によって設けた後、乾燥させて形成される。更に詳しく説明すれば、通常、ベタインキ層３は、ベタインキ層用の水性塗工剤を塗工または印刷した後、乾燥硬化させて形成され、絵柄インキ層４は、絵柄インキ層用の水性塗工剤を印刷した後、乾燥硬化させて形成される。塗工方法としては、公知の各種方法、例えばロールコート、カーテンフローコート、ワイヤーバーコート、リバースコート、グラビアコート、グラビアリバースコート、エアーナイフコート、キスコート、ブレードコート、スムーズコート、コンマコート、スプレーコート、かけ流しコート、刷毛塗り等の方法を用いることができ、乾燥後の膜厚が１．０〜１０μｍ程度になるように塗工される。また、印刷方法としては、グラビア、活版、フレキソ等の凸版印刷、平版オフセット、ダイリソ印刷等の平版印刷、シルクスクリーン等の孔版印刷、静電印刷、インキジェットプリント等の公知の各種方法を用いることができる。
【００６３】
こうした水性塗工剤でベタインキ層３及び／又は絵柄インキ層４からなるインキ層１１を形成することにより、本発明の所期の目的である化粧シート１の環境安全性の向上と層間密着性の向上を達成することができる。
【００６４】
（接着剤層）
接着剤層５は、図１に示すように、インキ層１１と透明樹脂層６との間に設けられて、インキ層１１が形成された基材シート２と透明樹脂層６との密着性を向上させるプライマー層ないしアンカー層としての役割を有するものであり、耐久性や長期に亘る外観維持性を向上させる作用がある。こうした作用は、形成された絵柄を長期間保持することができ、極めて有効である。
【００６５】
本発明においては、接着剤層５を、水性ウレタン樹脂を樹脂成分として含有する水性塗工剤で形成する。すなわち、本発明においては、水性ウレタン樹脂を含有する水性塗工剤を用い、その水性塗工剤を塗布・乾燥して接着剤層５を形成することにより、化粧シート製造時のＶＯＣ発生量および化粧シート中のＶＯＣ残存量を減少させることができ、その結果、作業環境の安全性や生活空間の安全性をより向上させることができる。さらに、層中のウレタン樹脂の作用により、基材シート２と透明樹脂層６との層間密着性をより向上させることができる。
【００６６】
接着剤層用の水性塗工剤に含有させる水性ウレタン樹脂としては、上述のインキ層の段落で説明したもののうち、架橋剤を含有する２液性の水性ウレタン樹脂が好ましく使用される。水性ウレタン樹脂は、ウレタン樹脂を、溶解、エマルション化、マイクロカプセル化またはその他の方法で水性化することにより得ることができる。架橋剤としては、イソシアネート化合物、エポキシ化合物、カルボジイミド化合物、オキサゾリン化合物、シラノール化合物、ビニルエーテル化合物等が挙げられる。そのうち、イソシアネート架橋剤を好ましく使用できる。２液性の水性ウレタン樹脂を用いた場合における樹脂成分と架橋剤成分との比は、樹脂成分：架橋剤成分＝１００：２〜１００：２００であり、特に１００：１０〜１００：３０が好ましい。
【００６７】
また、インキ層用の水性塗工剤と同様に、接着剤層用の水性塗工剤として、水性ウレタン樹脂と他の水性樹脂とを混合したものを用いることもできる。他の水性樹脂としては、ポリエステル、ポリアクリレート、ポリビニルアセテート、ポリブタジエン、ポリ塩化ビニル、塩素化ポリプロピレン、ポリエチレン、ポリスチレン、ポリスチレン−アクリレート共重合体、ロジン誘導体、スチレン−無水マレイン酸共重合体のアルコール付加物、セルロース系樹脂なども併用できる。より具体的な樹脂は、上述のインキ層用の水性塗工剤において列記したものと同じであるので、この段落においては省略する。水性ウレタン樹脂とそれ以外の種類の樹脂とを混合した水性塗工剤においても、上述のインキ層１１の場合と同様に、その水性塗工剤を塗布・乾燥して得られた接着剤層のバインダー成分中のウレタン樹脂が２５重量％以上含有するように、水性ウレタン樹脂それ以外の種類の樹脂とを混合しておくことが好ましく、５０重量％以上であることがより好ましい。接着剤層のバインダー成分中のウレタン樹脂の含有量が２５重量％未満では、基材シート２と透明樹脂層６との密着性を改善することができない場合がある。一方、接着剤層のバインダー成分中のウレタン樹脂の含有量の上限は特に限定されないが、全てウレタン樹脂からなる場合を含めて、その上限は１００重量％である。
【００６８】
水性塗工剤を構成する水および水とアルコール等とからなる混合溶媒の種類、配合割合、作用効果についても、上述したインキ層用の水性塗工剤の場合と同じであり、ＶＯＣの発生を好ましく抑制することができる。本発明においては、ベタインキ層３、絵柄インキ層４、接着剤層５の全ての層を水性塗工剤を用いて形成するので、環境安全性および層間密着性を顕著に向上させることができる。
【００６９】
接着剤層用の水性塗工剤には、着色剤、ワックス類、分散剤、消泡剤、レベリング剤、安定剤、充填剤、潤滑剤、滑剤、その他等の添加剤を任意に添加され、水または水とアルコール等とからなる水性の混合溶媒を使用し、ミキサー等で十分に混合して、水性塗工剤が調整される。
【００７０】
接着剤層５は、上述した水性塗工剤を、インキ層１１上に塗工または印刷等によって設けた後、乾燥させて形成される。塗工方法としては、公知の各種方法、例えばロールコート、カーテンフローコート、ワイヤーバーコート、リバースコート、グラビアコート、グラビアリバースコート、エアーナイフコート、キスコート、ブレードコート、スムーズコート、コンマコート、スプレーコート、かけ流しコート、刷毛塗り等の方法を用いることができ、乾燥後の膜厚が０．３〜３０μｍ程度になるように塗工される。
【００７１】
（透明樹脂層）
透明樹脂層６は、トップ樹脂層ともいわれ、絵柄インキ層４等からなるインキ層１１を擦り傷等から保護したり、化粧シート１の表面強度を向上させたり、塗装感を付与すること等を目的として、接着剤層５を介してインキ層１１上に積層される。
【００７２】
透明樹脂層６を構成する樹脂としては、上述した接着剤層５を介してインキ層１１上に密着よく形成される透明な樹脂であれば特に限定されるものではないが、例えば、透明ポリプロピレン等のオレフィン系樹脂を好ましく挙げることができる。透明樹脂層用の樹脂として使用できるオレフィン樹脂以外の樹脂としては、上述の基材シート２の構成材料と同じものを使用することができ、
こうした透明樹脂層６を形成する樹脂には、必要に応じて、着色剤、充填剤、紫外線吸収剤、光安定剤、マット剤等の公知の添加剤を添加して形成することができ、着色された透明樹脂層としたり、紫外線吸収特性を有する透明樹脂層とすることができる。
【００７３】
透明樹脂層６の形成方法としては、接着剤層５上に、別個に形成された透明樹脂シートを積層したり、溶融押出し塗工法によって成膜したり、その他公知の方法で積層することができる。
【００７４】
また、図２に示すように、透明樹脂層６を２層以上の複層構造にしてもよい。２層以上積層させてなる透明樹脂層１６は、基材シート２側の透明樹脂層６’と表面保護層側の透明樹脂層６”とに異なる作用効果を持たせることができる点で有利である。具体的には、表面保護層側の透明樹脂層６”をフッ化ビニリデン等のフッ素系樹脂を主成分とした樹脂で形成することにより、優れた耐汚染性等の表面機能を付与することができ、基材シート側の透明樹脂層６’を熱可塑性アクリル樹脂等で形成することにより、接着剤層５との間の密着性等を向上させることができるように積層可能である。また、表面保護層側の透明樹脂層６”を耐候剤を添加したポリプロピレン系樹脂で形成することにより、優れた耐候性を付与することができ、基材シート側の透明樹脂層６’をエラストマーを含有したポリプロピレン系樹脂で形成することにより、耐候性と密着性の向上を図ることができるように積層可能である。
【００７５】
２層以上の透明樹脂層１６は、複数の樹脂組成物を溶融共押出しして形成したり、ドライラミネーションや熱ラミネーション等の各種のラミネート法で形成することができる。このとき、図３に示すように、プライマー層またはアンカー層として作用する接着剤層１２を介して２以上の層からなる透明樹脂層１６を形成することもできる。なお、この場合における接着剤層１２は、透明樹脂層６’、６”と共に溶融共押出しして形成したり、上述した水性ウレタン樹脂を含有する水性塗工剤で塗布形成することもでき、その場合には、ＶＯＣの発生をより一層抑制することができる。
【００７６】
透明樹脂層６の厚さは、２０〜３００μｍ程度となるように、１５〜４００ｇ／ｍ２  程度の塗布量で塗工する。
【００７７】
（凹凸模様）
凹凸模様７は、エンボス模様ともいわれ、図１に示すように、必要に応じて上述の透明樹脂層６の表面に形成される。また、図２および図３に示すように２層以上の透明樹脂層１６を形成した場合には、凹凸模様７を最表面の透明樹脂層に形成したり、最表面以外の透明樹脂層に形成したりすることができ、それぞれ任意に行うことができる。
【００７８】
凹凸模様７は、特に限定されず、化粧シート１の用途に応じた模様であればよい。例えば、木目導管溝、木目年輪凹凸、浮造年輪凹凸、木肌凹凸、砂目、梨地、ヘアライン、万線状溝、花崗岩の劈開面等の石材表面凹凸、布目の表面テクスチュア、皮絞、文字、幾何学模様等の模様を挙げることができる。
【００７９】
凹凸模様７を形成する手段としては、例えば、加熱加圧によるエンボス加工法やＴダイ溶融押し出し法が挙げられる。加熱加圧によるエンボス加工法は、透明樹脂層６の表面を加熱軟化させ、その表面をエンボス版で加圧してエンボス版の凹凸模様７を賦形し、冷却して固定化する方法であり、公知の枚葉式または輪転式のエンボス機を用いることができる。エンボス加工法で形成する場合には、ラミネート加工により積層する前の透明樹脂層６とする樹脂シートに予めエンボス加工したり、透明樹脂層６とする樹脂シートを積層すると同時に（いわゆるダブリングエンボス法）行ったりすることができる。また、Ｔダイ溶融押出し法で透明樹脂層６を積層する場合には、賦形ローラを兼用させた冷却ローラを使用して、透明樹脂層６の成膜・積層と同時に凹凸模様７を形成することもできる。また、ヘアライン加工、サンドブラスト加工等によってもエンボス模様を形成することができる。
【００８０】
（着色層）
着色層８は、凹凸模様７の凹陥部１７にワイピング法により形成される。ワイピング法は、ドクターブレードコート法またはナイフコート法で凹陥部１７を含む表面全面に着色層用の塗工剤を塗布した後、凹陥部１７以外の表面から着色層用の塗工剤を除去することにより、凹陥部１７のみに着色層８を形成する方法である。着色層用の塗工剤としては、有機顔料、無機顔料、光輝性顔料等の着色顔料と、熱可塑性樹脂、熱硬化性樹脂、電離放射線硬化型樹脂等のバインダー樹脂とからなるインキや、エマルジョン型の水性タイプインキ等を使用できる。また、上述のベタインキ層３及び／又は絵柄インキ層４を形成する水性塗工剤を好ましく用いることもでき、そうした場合には、環境安全性の点でより好ましい。
【００８１】
（表面保護層）
表面保護層９は、トップコート層またはオーバープリント層（ＯＰ層）ともいわれ、凹凸模様７を形成する凹陥部１７やその凹陥部１７に形成された着色層８の表面を被って、化粧シート１を保護することを目的として設けられるものである。
【００８２】
本発明の化粧シートは、表面保護層９を水性ウレタン樹脂を樹脂成分として含有する水性塗工剤で形成する場合（第１形態という。）と、表面保護層９を活性エネルギー線硬化性の無溶剤型塗工剤で形成する場合（第２形態という。）とに分けられ。
【００８３】
第１形態に係る化粧シートにおいては、表面保護層９が、水性ウレタン樹脂を樹脂成分として含有する水性塗工剤で形成される。すなわち、本発明の第１形態に係る化粧シートにおいては、水性ウレタン樹脂を含有する水性塗工剤を用い、その水性塗工剤を塗布・乾燥して表面保護層９を形成することにより、化粧シート製造時のＶＯＣ発生量および化粧シート中のＶＯＣ残存量を減少させることができ、その結果、作業環境の安全性や生活空間の安全性をより向上させることができる。特に、この表面保護層９は、化粧シートの最表面を構成しているので、生活空間への揮発性物質の放散を著しく低減することができる。さらに、層中のウレタン樹脂の作用により、透明樹脂層６との密着性をより向上させることができる。
【００８４】
表面保護層用の水性塗工剤に含有させる水性ウレタン樹脂としては、上述のインキ層の段落で説明したもののうち、架橋剤を含有する２液性の水性ウレタン樹脂が使用される。水性ウレタン樹脂は、ウレタン樹脂を、溶解、エマルション化、マイクロカプセル化またはその他の方法で水性化することにより得ることができる。架橋剤としては、イソシアネート化合物、エポキシ化合物、カルボジイミド化合物、オキサゾリン化合物、シラノール化合物、ビニルエーテル化合物等が挙げられる。そのうち、イソシアネート架橋剤を好ましく使用できる。２液性の水性ウレタン樹脂を用いた場合における樹脂成分と架橋剤成分との比は、樹脂成分：架橋剤成分＝１００：２〜１００：２００であり、特に１００：１０〜１００：３０が好ましい。
【００８５】
また、インキ層用の水性塗工剤と同様に、表面保護層用の水性塗工剤として、水性ウレタン樹脂と他の水性樹脂とを混合したものを用いることもできる。他の水性樹脂としては、ポリエステル、ポリアクリレート、ポリビニルアセテート、ポリブタジエン、ポリ塩化ビニル、塩素化ポリプロピレン、ポリエチレン、ポリスチレン、ポリスチレン−アクリレート共重合体、ロジン誘導体、スチレン−無水マレイン酸共重合体のアルコール付加物、セルロース系樹脂なども併用できる。より具体的な樹脂は、上述のインキ層用の水性塗工剤において列記したものと同じであるので、この段落においては省略する。水性ウレタン樹脂とそれ以外の種類の樹脂とを混合した水性塗工剤においても、上述のインキ層１１の場合と同様に、その水性塗工剤を塗布・乾燥して得られた表面保護層のバインダー成分中のウレタン樹脂が２５重量％以上含有するように、水性ウレタン樹脂それ以外の種類の樹脂とを混合しておくことが好ましく、５０重量％以上であることがより好ましい。表面保護層のバインダー成分中のウレタン樹脂の含有量が２５重量％未満では、透明樹脂層６との密着性を改善することができない場合がある。一方、表面保護層のバインダー成分中のウレタン樹脂の含有量の上限は特に限定されないが、全てウレタン樹脂からなる場合を含めて、その上限は１００重量％である。
【００８６】
水性塗工剤を構成する水および水とアルコール等とからなる混合溶媒の種類、配合割合、作用効果についても、上述したインキ層用の水性塗工剤の場合と同じであり、ＶＯＣの発生を好ましく抑制することができる。本発明においては、ベタインキ層３、絵柄インキ層４、接着剤層５および表面保護層９の全ての層を水性塗工剤を用いて形成するので、環境安全性および層間密着性を顕著に向上させることができる。
【００８７】
表面保護層用の水性塗工剤には、着色剤、ワックス類、分散剤、消泡剤、レベリング剤、安定剤、充填剤、潤滑剤、滑剤、その他等の添加剤を任意に添加され、水または水とアルコール等とからなる水性の混合溶媒を使用し、ミキサー等で十分に混合して、水性塗工剤が調整される。
【００８８】
表面保護層９は、上述した水性塗工剤を、透明樹脂層６上に塗工または印刷等によって設けた後、乾燥させて形成される。塗工方法としては、公知の各種方法、例えばロールコート、カーテンフローコート、ワイヤーバーコート、リバースコート、グラビアコート、グラビアリバースコート、エアーナイフコート、キスコート、ブレードコート、スムーズコート、コンマコート、スプレーコート、かけ流しコート、刷毛塗り等の方法を用いることができ、乾燥後の膜厚が例えば３〜４０μｍ、好ましくは１０〜３０μｍ程度になるように塗工される。
【００８９】
一方、第２形態に係る化粧シートにおいては、表面保護層９が、活性エネルギー線硬化性樹脂からなる無溶剤型塗工剤で形成される。すなわち、本発明の第２形態に係る化粧シートにおいては、活性エネルギー線硬化性の無溶剤型塗工剤を用い、その無溶剤型塗工剤を塗布した後、活性エネルギー線照射により硬化させて表面保護層９を形成することにより、化粧シート製造時のＶＯＣ発生量および化粧シート中のＶＯＣ残存量を減少させることができ、その結果、作業環境の安全性や生活空間の安全性をより向上させることができる。特に、この表面保護層９は、化粧シートの最表面を構成しているので、生活空間への揮発性物質の放散を著しく低減することができると共に、耐擦傷性や耐汚染性等の物性向上の点でも好ましい。
【００９０】
なお、活性エネルギー線硬化性樹脂とは、活性エネルギー線を照射することにより架橋重合反応を起こし３次元の高分子構造に変化する樹脂である。活性エネルギー線は、電磁波または荷電粒子線のうち分子を重合、架橋し得るエネルギー量子を有するものを意味し、可視光線、紫外線（近紫外線、真空紫外線等を含む。）、Ｘ線、電子線、イオン線等がある。通常は紫外線や電子線が用いられる。紫外線源としては、超高圧水銀灯、高圧水銀灯、低圧水銀灯、カーボンアーク灯、ブラックライト蛍光灯、メタルハライドランプ灯の光源が使用できる。紫外線の波長としては、通常１９００〜３８００Å（１０−１ｎｍに同じ。）の波長域が主として用いられ、また、電子線源としては、コックロフトワルトン型、バンデグラフト型、共振変圧器型、絶縁コア変圧器型、或いは、直線型、ダイナミトロン型、高周波型灯の各種電子線加速器を用い、８０〜１０００ｋｅＶ、好ましくは１００〜３００ｋｅＶのエネルギーをもつ電子を照射するものを使用できる。
【００９１】
活性エネルギー線硬化性樹脂としては、分子中に、（メタ）アクリロイル基、（メタ）アクリロイルオキシ基等のラジカル重合性不飽和基、又はエポキシ基等のカチオン重合性官能基を有する単量体、プレポリマー又はポリマー（以下、これらを総称して化合物と呼称する）からなる。これら単量体、プレポリマー、及びポリマーは、単体で用いるか、或いは複数種混合して用いる。
【００９２】
上記の活性エネルギー線硬化性樹脂は電子線を照射すれば十分に硬化するが、紫外線を照射して硬化させる場合には、増感剤として光重合開始剤を添加する。光重合開始剤の添加量は一般に、電離放射線硬化型樹脂１００重量部に対して、０．１  〜１０重量部程度である。
【００９３】
第２形態についての表面保護層９は、そのような塗工剤を、グラビアコート法、リバースロールコート法、ナイフコート法、キスコート法、その他塗工法等の公知の塗工法で塗工形成して形成される。また、グラビア印刷、シルクスクリーン印刷等の公知の印刷法で形成される。形成された表面保護層９の厚みは３〜４０μｍ程度が好ましく、１０〜３０μｍがより好ましい。
【００９４】
こうして形成される表面保護層９は、耐擦傷性等の表面物性の向上のほか、シリカ等の公知の艶消し剤を添加して艶調整したり、塗装感等の意匠性を付与させたりすることもできる。また、表面保護層９には、より良好な耐候性または耐光性を付与するために、必要に応じて紫外線吸収剤、光安定剤を添加して形成することができる。そうした紫外線吸収剤としては、ベンゾトリアゾール、ベンゾフェノン、サリチル酸エステル等の有機物、または、０．２μｍ径以下の微粒子状の酸化亜鉛、酸化セリウム、酸化チタン等の無機物、を用いることができる。光安定剤としては、ビス−（２，２，６，６−テトラメチル−４−ピペリジニル）セバケート等のヒンダードアミン系ラジカル捕捉剤、ピペリジン系ラジカル捕捉剤等のラジカル捕捉剤等を用いることができる。これらの紫外線吸収剤、光安定剤とも、通常、０．５〜１０重量％程度となるように添加するが、一般的には紫外線吸収剤と光安定剤とを併用するのが好ましい。難燃剤としては、水酸化アルミニウム、水酸化マグネシウム等の粉末が用いられる。難燃剤の添加量は、高密度ポリエチレンと熱可塑性エラストマーとの合計量を１００重量部に対し、１０〜１５０重量部程度が好ましい。
【００９５】
（プライマー層）
プライマー層１３は、図４に示すように、透明樹脂層６と表面保護層９との間に設けられて、透明樹脂層６と表面保護層９との密着性を向上させる役割を有するものである。特に、表面保護層９が活性エネルギー線硬化性の無溶剤型塗工剤で形成される場合に好ましく適用され、表面保護層９が活性エネルギー線で硬化する際の収縮を吸収する効果（追従性）がある。その結果、表面保護層９の硬化時に発生する歪みに基づく層間剥離の問題を解決することができ、透明樹脂層６と表面保護層９との密着性を向上させることができる。
【００９６】
本発明においては、プライマー層１３を、水性ウレタン樹脂を樹脂成分として含有する水性塗工剤で形成する。すなわち、本発明においては、水性ウレタン樹脂を含有する水性塗工剤を用い、その水性塗工剤を塗布・乾燥してプライマー層１３を形成することにより、化粧シート製造時のＶＯＣ発生量および化粧シート中のＶＯＣ残存量を減少させることができ、その結果、作業環境の安全性や生活空間の安全性をより向上させることができる。さらに、層中のウレタン樹脂の作用により、透明樹脂層６と表面保護層９との密着性をより向上させることができる。
【００９７】
プライマー層用の水性塗工剤に含有させる水性ウレタン樹脂としては、上述のインキ層の段落で説明したように、１液性のものであっても２液性のものであってもよく、特に限定されない。その詳細は上述の通りであるので、ここでは省略する。
【００９８】
プライマー層１３は、そうした水性塗工剤を、透明樹脂層６上に塗工または印刷等によって設けた後、乾燥させて形成される。塗工方法としては、公知の各種方法、例えばロールコート、カーテンフローコート、ワイヤーバーコート、リバースコート、グラビアコート、グラビアリバースコート、エアーナイフコート、キスコート、ブレードコート、スムーズコート、コンマコート、スプレーコート、かけ流しコート、刷毛塗り等の方法を用いることができ、乾燥後の膜厚が例えば０．０５〜３．０μｍ程度になるように塗工される。
【００９９】
（裏面プライマー層）
裏面プライマー層１０は、本発明の化粧シート１を各種の被着体１５に接着させ易くすることを目的として、基材シート２の裏面側に任意に形成される。
【０１００】
本発明の化粧シートは、裏面プライマー層１０についても、水性ウレタン樹脂を樹脂成分として含有する水性塗工剤で形成する。この裏面プライマー層１０は、建材等に貼られた後は、生活空間等から最も遠くに配置されるが、化粧シートの製造段階においては、裏面側の最表面を構成する。そのため、この裏面プライマー層１０を水性塗工液で形成することにより、製造時のＶＯＣ発生量を減少させることができ、その結果、作業環境の安全性をより向上させることができる。
【０１０１】
裏面プライマー層用の水性塗工剤に含有させる水性ウレタン樹脂としては、上述のインキ層の段落で説明したように、１液性のものであっても２液性のものであってもよく、特に限定されないが、２液性のものがより好ましく用いられる。その詳細は上述の通りであるので、ここでは省略する。
【０１０２】
裏面プライマー層１０は、そうした水性塗工剤を、基材シート２の裏面側に塗工または印刷等によって設けた後、乾燥させて形成される。塗工方法としては、公知の各種方法、例えばロールコート、カーテンフローコート、ワイヤーバーコート、リバースコート、グラビアコート、グラビアリバースコート、エアーナイフコート、キスコート、ブレードコート、スムーズコート、コンマコート、スプレーコート、かけ流しコート、刷毛塗り等の方法を用いることができ、乾燥後の膜厚が例えば０．１〜１０．０μｍ程度になるように塗工される。
【０１０３】
（化粧シート）
上述の構成を有する本発明の化粧シート１は、他の被着体１５（裏打材）に積層して用いられる。
【０１０４】
被着体１５としては、図５に示すような立体形状物品４１や、図６に示すような平板状、曲面状等の板材５１、シート（或いはフィルム）等の各種形状の物品が対象となる。こうした被着体１５は、木材単板、木材合板、パーティクルボード、中密度繊維板（ＭＤＦ）等の木材板、木質繊維板等の木質板、鉄、アルミニウム等の金属、アクリル、ポリエステル、ポリスチレン、ポリオレフィン、ＡＢＳ樹脂、フェノール樹脂、ポリ塩化ビニル樹脂、セルロース系樹脂、ゴム等の樹脂、硝子、陶磁器等のセラミックス、石膏等の非セメント窯業系材料、上質紙、和紙等の紙、炭素、石綿、チタン酸カリウム、硝子、合成樹脂等の繊維からなる不織布又は織布、等々を挙げることができる。
【０１０５】
化粧シート１と被着体１５との関係において、化粧シート１の基材シート２または裏面プライマー層１０の種類により、被着体１５にそのまま熱融着等で接着できる場合には、化粧シート１と被着体１５とを接着剤を用いずに積層させることができるが、化粧シート１の基材シート２または裏面プライマー層１０の種類により、被着体１５にそのまま熱融着等で接着できない場合には、適当な接着剤を用いて積層させる。なお、接着剤としては、酢ビ系、尿素系等の接着剤を挙げることができる。
【０１０６】
また、一般的な積層方法としては、例えば、（ａ）接着剤を介して被着体１５に加圧ローラーで加圧して積層する方法、（ｂ）特公昭５０−１９１３２号公報、特公昭４３−２７４８８号公報等に記載のように、化粧シート１を射出成形の雌雄両金型間に挿入して、両金型を閉じ、雄型のゲートから溶融樹脂を射出充填した後、冷却して樹脂成型品の成形と同時にその表面に化粧シート１を接着積層する射出成形同時ラミネート方法、（ｃ）特公昭５６−４５７６８号公報、特公昭６０−５８０１４号公報等に記載のように、接着剤を介して成形品の表面に化粧シート１を対向させ、成形品側からの真空吸引による圧力差により化粧シート１を成形品表面に積層する真空プレス積層方法、（ｄ）特公昭６１−５８９５号公報、特公平３−２６６６号公報等に記載のように、円柱、多角柱等の柱状被着体の長軸方向に、接着剤を介して化粧シート１を供給しつつ、複数の向きの異なるローラーにより、柱状被着体を構成する複数の側面に順次化粧シート１を加圧接着して積層してゆくラッピング加工方法等が挙げられる。
【０１０７】
本発明の化粧シート１を積層した各種の被着体１５は、所定の成形加工等を施して、各種装飾用素材等として用いることができる。例えば、壁、天井、床等建築物の内装、窓枠、扉、手摺等の建具の表面化粧、家具または弱電・ＯＡ機器のキャビネットの表面化粧、自動車、電車等の車輌内装、航空機内装、窓硝子の化粧用等の用途が挙げられる。
【０１０８】
【実施例】
以下に、実施例と比較例を挙げて、本発明について更に詳しく説明する。以下において、部とは重量部のことである。
【０１０９】
（実施例１）
基材シート２として三菱化学ＭＫＶ株式会社製のポリエチレン系着色シート（厚み６０μｍ）を用い、その表裏それぞれにコロナ放電処理を施した後、その片面に下記配合の裏面プライマー層用水性塗工液Ａを線数５４線／インチ、版深４０μｍのグラビア版を用いてグラビア印刷法にて塗布、乾燥し、約２ｇ／ｍ２の裏面プライマー層１０を形成した。
【０１１０】
さらにその反対の面に、下記配合のベタインキ層用水性塗工液Ｂ、絵柄インキ層用水性塗工液Ｃ、接着剤用水性塗工液Ｄを線数５４線／インチ、版深４０μｍのグラビア版を用いてグラビア印刷法にて塗布、乾燥し、約２ｇ／ｍ２のベタインキ層３、約１．５ｇ／ｍ２の絵柄インキ層４、約３ｇ／ｍ２の接着剤層５を順次形成した。
【０１１１】
さらにその接着剤層５上に、マレイン酸変性ポリプロピレン樹脂（１０μｍ）と、ランダム共重合ポリプロピレンに、フェノール系酸化防止剤０．２重量％、ヒンダードアミン系光安定剤０．３重量％、ブロッキング防止剤０．２重量％をそれぞれ添加した樹脂（７０μｍ）を接着剤層側がマレイン酸変性ポリプロピレンになるようにＴダイにて１８０℃の熱で、オゾン照射化で共押し出して約８０μｍの透明樹脂層６を積層した。この透明樹脂層６の表面に、約１８０℃で熱エンボスにより凹凸７を施し、さらに、凹凸７が施された表面にコロナ放電処理を行なった後、表面保護層用水性塗工液Ｅを線数４８線／インチ、版深６０μｍのグラビア版を用いてグラビア印刷法にて塗布、乾燥し、約３ｇ／ｍ２の表面保護層９を形成した。その後、２５℃の温度で７日間養生処理（エージング）して実施例１の化粧シートを得た。
【０１１２】
裏面プライマー層用水性塗工液Ａ；
・水性ウレタン樹脂（第一工業製薬株式会社製、Ｆ−８５８３Ｄ）：１００部
・水分散性イソシアネート架橋剤（日本ポリウレタン株式会社製、アクアネート１００）：１５部
・シリカ粉末（富士シリシア化学株式会社製、サイシリア３８０）：２部
・水：１０部
・イソプロピルアルコール：１０部
【０１１３】
ベタインキ層用水性塗工液Ｂ；
・水性ウレタン系白色インキ（ザ・インクテック株式会社製、オーデＷＫＥ）：１００部
・水分散性イソシアネート架橋剤（日本ポリウレタン株式会社製、アクアネート１２０）：１０部
・水：１０部
・イソプロピルアルコール：１０部
【０１１４】
絵柄インキ層用水性塗工液Ｃ；
・水性ウレタン系赤色インキ（ザ・インクテック株式会社製、オーデＷＫＥ）：１００部
・水：２０部
・イソプロピルアルコール：２０部
【０１１５】
接着剤用水性塗工液Ｄ；
・水性ウレタン系接着剤（日華化学株式会社製、ＨＯ１４）：１００部
・水分散性イソシアネート架橋剤（日本ポリウレタン株式会社製、アクアネート１００）：１５部
・水：１０部
・イソプロピルアルコール：１０部
【０１１６】
表面保護層用水性塗工液Ｅ；
・水性ウレタン樹脂（第一工業製薬株式会社製、Ｆ−８５８２Ｄ）：１００部
・水分散性イソシアネート架橋剤（日本ポリウレタン株式会社製、アクアネート１００）：１５部
・シリカ粉末（富士シリシア化学製、サイシリア３８０）：２部
・シリコーンオイル（信越化学工業株式会社製、ＫＦ３５３）：１部
・水：１０部
・イソプロピルアルコール：１０部
【０１１７】
（実施例２）
実施例１の表面保護層９の形成方法に代えて、凹凸７が施された表面にコロナ放電処理を行なった透明樹脂層６上に、下記配合の水性プライマー層用水性塗工液Ｆを線数７０線／インチ、版深３０μｍのグラビア版を用いてグラビア印刷法にて塗布、乾燥し、約０．５ｇ／ｍ２のプライマー層１３を形成し、その上に下記配合の電子線硬化性樹脂無溶剤塗工液Ｇを６０℃に加温してバーコート法で塗工したのち、岩崎電気製電子線照射装置エレクトロカーテンＥＣ２５０にて、窒素パージ下にて、１５０ｋＶの加速電圧、５Ｍｒａｄの照射線量で電子線照射し約３ｇ／ｍ２の表面保護層９を形成した。その他は実施例１と同様にして、実施例２の化粧シートを得た。
【０１１８】
水性プライマー層用水性塗工液Ｆ；
・水性ウレタン樹脂（第一工業製薬株式会社製、Ｆ−８５８３Ｄ）１００部
・シリカ粉末（富士シリシア化学株式会社製、サイシリア３８０）：１部
・水：１０部
・イソプロピルアルコール：１０部
【０１１９】
電子線硬化性樹脂無用剤塗工液Ｇ；
・多官能ウレタンアクリレート（新中村化学工業株式会社製、Ｕ−１５ＨＡ）：２５部
・ペンタエリスリトールトリアクリレート（新中村化学工業株式会社製、Ａ−ＴＭＭＡ）：２０部
・ジペンタエリスリトールモノヒドロキシペンタアクリレート（サートマー製、ＳＲ３９９）：５部
・トリメチロールプロパンアクリレート（日本化薬株式会社製、ＴＭＰＴＡ）５０部
・シリカ粉末（富士シリシア化学株式会社製、サイシリア３８０）：２部
・シリコーンオイル（信越化学工業株式会社製、ＫＦ３５３）：１部
・水：１０部
・イソプロピルアルコール：１０部
【０１２０】
（実施例３）
実施例１の表面保護層９の形成方法に代えて、凹凸７が施された表面にコロナ放電処理を行なった透明樹脂層６上に、水性プライマー層用水性塗工液Ｆを線数７０線／インチ、版深３０μｍのグラビア版を用いてグラビア印刷法にて塗布、乾燥し、約０．５ｇ／ｍ２のプライマー層１３を形成し、その上に下記配合の紫外線硬化性樹脂無溶剤塗工液Ｈを６０℃に加温してバーコート法で塗工したのち、ＵＶ照射装置（フュージョンＵＶシステムズジャパン製）のＨバルブ光源を用いて、窒素パージ下にて、５００ｍＪ／ｃｍ２の照射量で紫外線照射し、約５．０ｇ／ｍ２の表面保護層９を形成した。その他は実施例１と同様にして、実施例３の化粧シートを得た。
【０１２１】
紫外線硬化性樹脂無用剤塗工液Ｈ；
・多官能ウレタンアクリレート（新中村化学工業株式会社製、Ｕ−１５ＨＡ）：２５部
・ペンタエリスリトールトリアクリレート（新中村化学工業製、Ａ−ＴＭＭＡ）：２０部
・ジペンタエリスリトールモノヒドロキシペンタアクリレート（サートマー製、ＳＲ３９９）：５部
・トリメチロールプロパンアクリレート（日本化薬株式会社製、ＴＭＰＴＡ）５０部
・シリカ粉末（富士シリシア化学製、サイシリア３８０）：２部
・シリコーンオイル（信越化学工業株式会社製、ＫＦ３５３）：１部
・光重合開始剤（チバスペシャリティーケミカルズ株式会社製、イルガキュアー１８４）：１部
・水：１０部
・イソプロピルアルコール：１０部
【０１２２】
（実施例４）
実施例１の接着剤用水性塗工液Ｄおよび接着剤形成方法に代えて、下記配合の接着剤用無溶剤塗工液Ｉを６０℃に加温してバーコート法で塗工した後４０℃のオーブン中で２日間養生して、約３ｇ／ｍ２の接着剤層５を形成した。その他は実施例１と同様にして、実施例４の化粧シートを得た。
【０１２３】
接着剤用無溶剤塗工液Ｉ；
・ポリエステル系ポリオール（三井武田ケミカル株式会社製、Ａ６６５）１００部
・イソシアネート架橋剤（三井武田ケミカル株式会社製、Ａ６５）４０部
【０１２４】
（実施例５）
実施例２の接着剤用水性塗工液Ｄおよび接着剤形成方法に代えて、接着剤用無溶剤塗工液Ｉを６０℃に加温してバーコート法で塗工した後４０℃のオーブン中で２日間養生して、約３ｇ／ｍ２の接着剤層５を形成した。その他は実施例２と同様にして、実施例５の化粧シートを得た。
【０１２５】
（実施例６）
実施例３の接着剤用水性塗工液Ｄおよび接着剤形成方法に代えて、接着剤用無溶剤塗工液Ｉを６０℃に加温してバーコート法で塗工した後４０℃のオーブン中で２日間養生して、約３ｇ／ｍ２の接着剤層５を形成した。その他は実施例３と同様にして、実施例６の化粧シートを得た。
【０１２６】
（比較例１）
実施例１の表面保護層用水性塗工液Ｅに代えて、下記配合の表面保護層用水性塗工液Ｊを用いて、約５．０ｇ／ｍ２の表面保護層９を形成した。その他は実施例１と同様にして、比較例１の化粧シートを得た。
【０１２７】
表面保護層用水性塗工液Ｊ；
・水性ポリオレフィン樹脂（三井化学株式会社製、ケミパールＥＰ１００Ｈ）：１００部
・水分散性イソシアネート架橋剤（日本ポリウレタン株式会社製、アクアネート１００）：１５部
・シリカ粉末（富士シリシア化学製、サイシリア３８０）：２部
・シリコーンオイル（信越化学工業株式会社製、ＫＦ３５３）：１部
・水：１０部
・イソプロピルアルコール：１０部
【０１２８】
（比較例２）
実施例２のプライマー層用水性塗工液Ｆに代えて、下記配合のプライマー層用水性塗工液Ｋを用いて、約１．５ｇ／ｍ２のプライマー層１３を形成した。た。その他は実施例２と同様にして、比較例２の化粧シートを得た。
【０１２９】
プライマー層用水性塗工液Ｋ；
・水性ポリオレフィン樹脂（三井化学株式会社製、ケミパールＥＰ１００Ｈ）：１００部
・シリカ粉末（富士シリシア化学株式会社製、サイシリア３８０）：１部
・水：１０部
・イソプロピルアルコール：１０部
【０１３０】
（比較例３）
実施例３のプライマー層用水性塗工液Ｆに代えて、プライマー層用水性塗工液Ｋを用いて、約１．５ｇ／ｍ２のプライマー層１３を形成した。その他は実施例３と同様にして、比較例３の化粧シートを得た。
【０１３１】
（比較例４）
実施例１の裏面プライマー層用水性塗工液Ａに代えて、下記配合の裏面プライマー層用水性塗工液Ｌを用いて、約１．５ｇ／ｍ２の裏面プライマー層１０を形成した。その他は実施例１と同様にして、比較例４の化粧シートを得た。
【０１３２】
裏面プライマー層用水性塗工液Ｌ；
・水性ポリオレフィン樹脂（三井化学株式会社製、ケミパールＥＰ１００Ｈ）：１００部
・水分散性イソシアネート架橋剤（日本ポリウレタン株式会社製、アクアネート１００）：１５部
・シリカ粉末（富士シリシア化学株式会社製、サイシリア３８０）：２部
・水：１０部
・イソプロピルアルコール：１０部
【０１３３】
（密着性試験）
長さ５０ｍｍのセロハン粘着テープ（ニチバン株式会社、商品名「セロテープ（登録商標）」、産業用２４ｍｍ幅）を化粧シート１の表面（表面保護層側）に貼り、室温（２５℃）にて布でこすり圧着した。温度上昇したテープ表面を室温（２５℃）にまで冷却し、手で一気にセロハン粘着テープを剥離した。塗膜のセロハン粘着テープへの付着の有無を目視で確認した。付着の無いものを合格として○で表し、付着のあるものを不合格として×で表した。
【０１３４】
（耐候性促進試験）
アイスーパーＵＶテスター（岩崎電気株式会社製）を用い、ブラックパネル温度６３℃にて、照度６０ｍＷ／ｃｍ２、光源からの距離２４０ｍｍ、照射スペクトル帯域２９５〜４５０ｍｍからなる紫外線を、化粧シートの表面保護層側に５時間照射し、１時間結露で試験した（以下、Ｓ−ＵＶ試験という）。その後、その化粧シートの表面保護層側の表面を目視で観察し、表面保護層等の各層間の浮き、脱落などの異常の有無を検査した。浮き、脱落のないものを合格として○で表し、浮き、脱落のあるものを不合格として×で表した。
【０１３５】
（剥離試験）
化粧シート１の裏面プライマー層１０の側を、エチレン・酢酸ビニル共重合体エマルジョンの接着剤を用いて厚さ１０ｍｍのラワン合板に接着した。化粧シート１を積層した化粧板を幅１インチにカットして試験片を作製した。ＩＮＳＴＲＯＮ５５００引っ張り試験機を用い、２５℃・引張速度１００ｍｍ／分の条件下で引張試験を行った。剥離強度は、ラワン合板と化粧シートとの間の開き角１８０°の条件で引張試験したときの強度で評価した。剥離強度が１９．６Ｎ以上のものを合格とし○で表し、１９．６Ｎ未満のものを不合格として×で表した。
【０１３６】
（爪スクラッチ）
化粧シート１の表面保護層側の表面に対して爪を垂直に立てて１０回強く擦り、傷がないものを合格とし○で表し、傷がついたものを不合格として×で表した。
【０１３７】
（評価結果）
実施例１〜６の化粧シートは、全ての層が非溶剤タイプの塗工液から成膜されるので、その化粧シートから発生するＶＯＣ発生量は極端に少なく、環境安全性が向上した。また、上記評価結果を表１に示したが、実施例１〜６の化粧シートは、密着性、耐候性、剥離強度、スクラッチ試験（耐擦過性）において、優れた結果を示した。
【０１３８】
【表１】
2004291432.tif 000003
【０１３９】
【発明の効果】
以上説明したように、本発明の化粧シートによれば、化粧シートを構成する全ての塗工層が溶媒系塗工剤以外の水性塗工剤もしくは無溶剤型塗工剤で形成され、特に化粧シートの最表面となる表面保護層も水性塗工剤もしくは無溶剤型塗工剤で形成されるので、作業環境におけるＶＯＣの揮発量および化粧シート中のＶＯＣ残存量を減少させることができる。その結果、化粧シート製造時における作業環境の安全性や生活空間での環境安全性をより向上させることができる。また、水性塗工剤で形成されるウレタン樹脂層の作用により、水性塗工剤で形成された各層と、基材シートおよび透明樹脂層との密着性を向上させることができると共に、表面保護層の作用による耐擦過性を向上させることができる。
【図面の簡単な説明】
【図１】本発明の化粧シートの層構成の一例を示す断面図である。
【図２】本発明の化粧シートの層構成の他の一例を示す断面図である。
【図３】本発明の化粧シートの層構成の他の一例を示す断面図である。
【図４】本発明の化粧シートの層構成の他の一例を示す断面図である。
【図５】本発明の化粧シートの実施形態の一例を示す断面図である。
【図６】本発明の化粧シートの実施形態の他の一例を示す断面図である。
【符号の説明】
１、４１、５１  化粧シート
２  基材シート
３  ベタインキ層
４  絵柄インキ層
５  接着剤層
６、６’、６”  透明樹脂層
７  凹凸模様
８  着色層
９  表面保護層
１０  裏面プライマー層
１１  インキ層
１２  接着剤層
１３  プライマー層
１５  被着体
１６  多層からなる透明樹脂層
１７  凹陥部
【図１】
2004291432.tif 000004
【図２】
2004291432.tif 000005
【図３】
2004291432.tif 000006
【図４】
2004291432.tif 000007
【図５】
2004291432.tif 000008
【図６】
2004291432.tif 000009